(57)【要約】      （修正有）【課題】  熱可塑性ポリアミド類をベースとしそして高い難燃性と高いグローワイヤ抵抗を同時に有するポリマー成形材料の提供。【解決手段】  成分Ａとしての３０〜７０重量％の熱可塑性ポリアミド、成分Ｂとしての２〜２０重量％のホスフィン酸塩および／またはジホスフィン酸塩、成分Ｃとしての２〜２０重量％の窒素含有相乗剤またはリン／窒素系難燃剤、成分Ｄとしての５〜６０重量％の繊維状補強材料、成分Ｅとしての２〜３０重量％のフィラー、成分Ｆとしての０〜５重量％の有機または無機亜鉛化合物または種々の亜鉛化合物の混合物、成分Ｇとしての０〜５重量％の慣用の添加物および加工助剤を含有し、成分Ａ〜Ｆの全成分は常に１００重量％である、熱可塑性ポリアミド類をベースとするポリマー成形材料。【選択図】なし【特許請求の範囲】
【請求項１】
成分Ａとしての３０〜７０重量％の熱可塑性ポリアミド、
成分Ｂとしての２〜２０重量％の下記式（Ｉ）のホスフィン酸塩および／または下記式（II）のジホスフィン酸塩
【化１】
2007070627.tif 000006
［式中、R1およびR2は互いに同じかまたは異なり、直鎖状のまたは枝分かれしたＣ1〜Ｃ6−アルキルおよび／またはアリールであり; 
R3は直鎖状のまたは枝分かれしたＣ1〜Ｃ10−アルキレン、Ｃ6〜Ｃ10−アリーレン、−アルキルアリーレンまたは−アリールアルキレンであり;
Ｍは, Ｍｇ、Ca、 Al、 Sb、 Sn、 Ge、 Ti、 Zn、Fe、 Zr、 Ce、 Bi、 Sr、 Mn、 Li、 Na、Kおよび／またはプロトン化した窒素塩基であり;
mは１〜４であり；
nは1〜 4であり;
xは1〜 4である。］、
成分Ｃとしての２〜２０重量％の窒素含有相乗剤またはリン／窒素系難燃剤、
成分Ｄとしての５〜６０重量％の繊維状補強材料、
成分Ｅとしての２〜３０重量％のフィラー、
成分Ｆとしての０〜５重量％の有機または無機亜鉛化合物または種々の亜鉛化合物の混合物、
成分Ｇとしての０〜５重量％の慣用の添加物および加工助剤
を含有し、成分Ａ〜Ｇの全成分は常に１００重量％である、熱可塑性ポリアミド類をベースとするポリマー成形材料。
【請求項２】
ポリアミドがアミノ酸タイプおよび／またはジアミンジカルボン酸タイプのそれであり、そして２種類以上のモノマーを共重合することによって得ることができるポリアミド類を含有するかまたは混合比が任意である二種類以上のポリアミド類の混合物を含む成形材料を包含する請求項１に記載のポリマー成形材料。
【請求項３】
ポリアミド類がポリアミド６、ポリアミド１２、部分芳香族のポリアミド類および／またはポリアミド６，６であり、そして２種類以上のモノマーを共重合することによって得ることができるポリアミド類を含有するかまたは混合比が任意である二種類以上のポリアミド類の混合物を含む成形材料を包含する請求項１または２に記載のポリマー成形材料。
【請求項４】
成分ＢのＲ１およびＲ２は互いに同じかまたは異なり、直鎖状のまたは枝分かれしたＣ１ 〜Ｃ６ −アルキルおよび／またはフェニルである、請求項１〜３のいずれか一つに記載のポリマー成形材料。
【請求項５】
成分ＢのＲ１およびＲ２は互いに同じかまたは異なり、メチル、エチル、ｎ−プロピル、イソプロピル、ｎ−ブチル、第三ブチル、ｎ−ペンチルおよび／またはフェニルである、請求項１〜４のいずれか一つに記載のポリマー成形材料。
【請求項６】
成分ＢのＲ３がメチレン、エチレン、ｎ−プロピレン、イソプロピレン、ｎ−ブチレン、第三ブチレン、ｎ−ペンチレン、ｎ−オクチレンまたはｎ−ドデシレン；フェニレンまたはナフチレン；メチルフェニレン、エチルフェニレン、第三ブチルフェニレン、メチルナフチレン、エチルナフチレンまたは第三ブチルナフチレン；フェニルメチレン、フェニルエチレン、フェニルプロピレンまたはフェニルブチレンである、請求項１〜５のいずれか一つに記載のポリマー成形材料。
【請求項７】
成分ＢのＭがＣａ、ＡｌまたはＺｎである、請求項１〜６のいずれか一つに記載のポリマー成形材料。
【請求項８】
成分Ｃが式 (III) 〜 (VIII)
【化２】
2007070627.tif 000007
［式中、Ｒ５ 〜Ｒ７ が水素原子；水酸基またはＣ１ 〜Ｃ４ −ヒドロシキアルキル基で置換されていてもよいＣ１ 〜Ｃ８ −アルキル、Ｃ５ 〜Ｃ１６−シクロアルキルまたは−アルキルシクロアルキル基; Ｃ２ 〜Ｃ８ −アルケニル、Ｃ１ 〜Ｃ８ −アルコキシ、−アシル、または−アシルオキシ；Ｃ６ 〜Ｃ１２−アリールまたは−アリールアルキル；−ＯＲ８ および−Ｎ（Ｒ８ ）Ｒ９、並びにＮ−脂環式系またはＮ−芳香族系 であり、
Ｒ８ は水素原子；水酸基またはＣ１ 〜Ｃ４ −ヒドロキシアルキル基で置換されていてもよいＣ１ 〜Ｃ８ −アルキル、Ｃ５ 〜Ｃ１６−シクロアルキルまたは−アルキルシクロアルキル；Ｃ２ 〜Ｃ８ −アルケニル；またはＣ１ 〜Ｃ８ −アルコキシ、−アシルまたは−アシルオキシ；またはＣ６ 〜Ｃ１２−アリールまたは−アリールアルキルであり、
Ｒ９ 〜Ｒ１３ はＲ８または−Ｏ−Ｒ８ について規定した基であり、
ｍおよびｎは互いに無関係に１，２，３または４であり、
Ｘはトリアジン化合物(III) と付加物を形成し得る酸であるかまたはトリス（ヒドロキシエチル）イソシアヌレートと芳香族ポリカルボン酸とのオリゴマーエステルである。］
で表される窒素化合物である、請求項１〜７のいずれか一つに記載のポリマー成形材料。
【請求項９】
成分Ｃがベンゾグアナミン、トリス（ヒドロキシエチル）イソシアヌレート、アラントイン、グリコールウリル、メラミン、メラミンシアヌレート、尿素シアヌレート、ジシアンジアミドおよび／またはグアニジンである、請求項１〜８のいずれか一つに記載のポリマー成形材料。
【請求項１０】
成分Ｃがメラミンの縮合体である、請求項１〜９のいずれか一つに記載のポリマー成形材料。
【請求項１１】
メラミンの縮合体がメレム、メラム、メロンおよび／またはそれらの更に高度に縮合された化合物である、請求項１〜１０のいずれか一つに記載のポリマー成形材料。
【請求項１２】
成分Ｃがメラミンとポリリン酸との反応生成物および／またはメラミンの縮合体とポリリン酸との反応生成物またはそれらの混合物である、請求項１〜７のいずれか一つに記載のポリマー成形材料。
【請求項１３】
反応生成物がジメラミンピロホスファート、メラミンポリホスファート、メレムポリホスファート、メラムポリホスファート、メロンポリホスファートおよび／またはこれらの種類の混合ポリ塩である、請求項１２に記載のポリマー成形材料。
【請求項１４】
反応生成物が式(NH4)yH3-y PO4 または (NH4 PO3)zで表される窒素含有リン酸塩であり、その際にｙが１〜３でありそしてｚが１〜１０，０００である、請求項１３に記載のポリマー成形材料。
【請求項１５】
成分Ｃがメラミンポリホスファートである、請求項１４に記載のポリマー成形材料。
【請求項１６】
成分Ｄが炭素繊維、チタン酸カリウム繊維、アラミド繊維、天然繊維、ガラス繊維材料、ガラスマット、および／またはガラス繊維である、請求項１〜１５のいずれか一つに記載のポリマー成形材料。
【請求項１７】
ガラス繊維が短いガラス繊維または連続したフィラメントストランド（ロービング）である請求項１６に記載のポリマー成形材料。
【請求項１８】
成分Ｅが非晶質シリカ、硫酸バリウム、炭酸マグネシウム、炭酸カルシウム、カオリン、二酸化チタン、粉末石英、マイカ、長石、珪灰石、珪酸塩および／またはタルクである、請求項１〜１７のいずれか一つに記載のポリマー成形材料。
【請求項１９】
成分Ｅがタルクである、請求項１８に記載のポリマー成形材料。
【請求項２０】
成分Ｆが酸化亜鉛、硼酸亜鉛、硫化亜鉛、ステアリン酸亜鉛および／またはモンタン酸亜鉛である、請求項１〜１９のいずれか一つに記載のポリマー成形材料。
【請求項２１】
成分Ｇが添加物および加工助剤、例えば顔料、染料、ワックス、成核剤、潤滑剤、離型剤、可塑剤、光安定剤、他の安定剤、酸化防止剤、金属不活剤、帯電防止剤またはこの種類の添加物の混合物である、請求項１〜２０のいずれか一つに記載のポリマー成形材料。
【請求項２２】
３０〜７０重量％の成分Ａ、２〜２０重量％の成分Ｂ、２〜２０重量％の成分Ｃ、５〜６０重量％の成分Ｄ、２〜３０重量％の成分Ｅ、０〜５重量％の成分Ｆまたはその混合物、および０〜５重量％の成分Ｇまたはその混合物を含む、請求項１〜２１のいずれか一つに記載のポリマー成形材料。
【請求項２３】
３５〜６５重量％の成分Ａ、３〜１８重量％の成分Ｂ、３〜１８重量％の成分Ｃ、１０〜３５重量％の成分Ｄ、５〜２５重量％の成分Ｅ、０〜３重量％の成分Ｆまたはその混合物、および０〜３重量％の成分Ｇまたはその混合物を含む、請求項１〜２２のいずれか一つに記載のポリマー成形材料。
【請求項２４】
４０〜６０重量％の成分Ａ、４〜１５重量％の成分Ｂ、４〜１５重量％の成分Ｃ、１５〜３０重量％の成分Ｄ、６〜２０重量％の成分Ｅ、０〜２．５重量％の成分Ｆまたはその混合物、および０〜２．５重量％の成分Ｇまたはその混合物を含む、請求項１〜２３のいずれか一つに記載のポリマー成形材料。
【請求項２５】
４０〜６０重量％の成分Ａ、４〜１５重量％の成分Ｂ、４〜１５重量％の成分Ｃ、１５〜３０重量％の成分Ｄ、６〜２０重量％の成分Ｅ、０．１〜２．５重量％の成分Ｆまたはその混合物、および０．１〜２．５重量％の成分Ｇまたはその混合物を含む、請求項１〜２４のいずれか一つに記載のポリマー成形材料。
【請求項２６】
請求項１〜２５のいずれか一つい記載のポリマー成形材料を製造する方法において、成分Ａ、Ｂ、Ｃおよび場合によってはＥおよびＦを二本スクリュー式押出機中で主供給または側部供給によって添加し、成分Ｄを別の側部供給によって添加することを特徴する、上記方法。
【請求項２７】
成分Ｂ、Ｃおよび場合によってはＥおよびＦの複数種を二本スクリュー式押出機に添加する以前に物理的に混合する、請求項２６に記載の方法。
【請求項２８】
請求項１〜２５のいずれか一つい記載のポリマー成形材料を成形体、フィルム、フィラメントおよび繊維の製造に用いる方法。
【請求項２９】
成形体が電気工業で使用される、請求項２８に記載の使用方法。
【請求項３０】
成形体がスイッチまたはスイッチ部材、接触器、回路ブレーカー、コイル巻型、プラグ、マルチポイントコネクター、ヒューズハウジング、および回路ブレーカーハウジングである、請求項２８または２９に記載の使用方法。
【発明の詳細な説明】
【技術分野】
【０００１】
本発明は本願の優先権の基礎となる２００５年９月０３日に出願されたドイツ特許出願第１０２００５０４１９６６．６に記載されており、その内容をここに全て記載したものとする。
【０００２】
本発明は、高い難燃性および高いグローワイヤ抵抗（glow-wire resistance）を有する熱可塑性ポリアミドをベースとするポリマー成形材料、その用途およびそれの製造方法に関する。
【背景技術】
【０００３】
ホスフィン酸の塩（ホスフィナート類）は特に熱可塑性ポリマーのための難燃性添加物として有効であることが実証されてきた（ドイツ特許出願公開第２，２５２，２５８Ａ号明細書およびドイツ特許出願公開第２，４４７，７２７Ａ号明細書）。ホスフィン酸カルシウムおよびホスフィン酸アルミニウムはポリエステルにおいて特に有効であると記載されておりそして例えばアルカリ金属塩よりもポリマー成形材料の性質にあまり悪影響を及ぼさない（ヨーロッパ特許出願公開第０，６９９，７０８Ａ号明細書）。
【０００４】
更に、ホスフィナート類とある種の窒素含有化合物との相乗的組合せ物が発明され、それは非常に多くの種類のポリマーにおいてホスフィナート類単独よりも難燃剤としてより有効である（国際特許出願ＰＣＴ／ＥＰ第９７／０１６６４号明細書並びにドイツ特許出願公開第１９７３４４３７Ａ号明細書およびドイツ特許出願公開第１９７３７７２７Ａ号明細書）。ドイツ特許出願公開第１９６１４４２４Ａ号明細書には、ポリエステル類およびポリアミド類においてのホスフィナート類と窒素含有相乗剤との組合せを説明している。記載された有効な相乗剤はなかでもメラミンおよびメラミン化合物であり、これらはそれ自身がある種の熱可塑性樹脂においてはあまり有効ではないが、ホスフィナート類との組合せでは顕著に効果がある。
【０００５】
ドイツ特許出願公開第１９９３３９０１Ａ号明細書には、ホスフィナート類をポリエステルおよびポリアミド類のための難燃剤として、メラミンとリン酸との反応生成物（リン／窒素系難燃剤）、例えばメラミンポリホスファートと組合せて説明している。ドイツ特許出願公開第１９９３３９０１Ａ号明細書に記載された難燃剤を用いることによって、溶融加工の間のポリアミドの安定性に影響を及ぼすことが可能である。加工の間の安定性は亜鉛化合物、例えば硼酸亜鉛、酸化亜鉛またはステアリン酸亜鉛の添加によって著しく向上され得る（国際特許出願ＰＣＴ／ＥＰ第０３／０９４３４号明細書）。
【０００６】
国際特許出願第（EP）第０３／０９４３４号明細書によれば、ある種の酸化物、水酸化物、炭酸塩、珪酸塩、硼酸塩、錫酸塩、混合された酸化物−水酸化物、酸化物−水酸化物−炭酸塩、水酸化物−珪酸塩、または水酸化物−硼酸塩、またはこれらの物質の混合物を添加することによって加工安定性を改善することも可能である。使用できる化合物の例には酸化マグネシウム、酸化カルシウム、酸化アルミニウム、酸化マンガン、酸化錫、水酸化アルミニウム、ベーマイト、ジヒドロタルサイト、ヒドロカルミット、水酸化マグネシウム、水酸化カルシウム、炭酸カルシウム、水酸化亜鉛、酸化錫水和物または水酸化マグネシウがある。
【０００７】
難燃剤としてのホスフィナート類および窒素系相乗剤あるいはメラミン−リン酸反応生成物のそれぞれの効力は実質的にＵＬ９７垂直燃焼試験を用いることによって説明されている。しかしながら家庭用品分野においてポリアミド類をベースとするポリマー成形材料のある種の用途にとって、重要なファクターはＩＥＣ  ６０６９５−２−１３に従うグローワイヤ試験における成果であり、その際に高い難燃性も望まれる。ドイツ特許出願公開第１９９３３９０１Ａ号明細書に従う組合せ物はポリアミド類においてＵＬ９７垂直試験による燃焼試験で満足な効果を示すが、ある種の用途に対する効果はＩＥＣ  ６０６９５−２−１３に従うグローワイヤ試験において不満足なままである。
【発明の開示】
【発明が解決しようとする課題】
【０００８】
それ故に本発明の課題は、熱可塑性ポリアミド類をベースとしそして高い難燃性と高いグローワイヤ抵抗を同時に有するポリマー成形材料を提供することであった。
【課題を解決するための手段】
【０００９】
この課題は、ホスフィナート類がガラス繊維およびタルクの添加下に、窒素含有相乗剤またはリン／窒素系難燃剤と併用されており、かつ場合によっては亜鉛化合物および他の添加物の添加されている熱可塑性ポリアミドをベースとするポリマー成形材料によって達成される。高い難燃性を有するだけでなく高いグローワイヤ抵抗も有するポリアミド成形材料はプラスチック製造者、プラスチック配合者またはユーザーにとって重要である。何故ならばこのことは広範な品質を一定のポリアミド成形材料またはポリアミドの品質に制限することができるようになるからである。これは特に経済的に有利である。即ち、ある種のポリアミド成形材料から他のものに製造変更する必要がないので、例えば掃除時間が省けそして一様のポリアミド成形材料を大量に製造することができる。
【００１０】
それ故に本発明は、
成分Ａとしての３０〜７０重量％の熱可塑性ポリアミド、
成分Ｂとしての２〜２０重量％の下記式（Ｉ）のホスフィン酸塩および／または下記式（II）のジホスフィン酸塩
【００１１】
【化１】
2007070627.tif 000002
【００１２】
［式中、R1およびR2は互いに同じかまたは異なり、直鎖状のまたは枝分かれしたC1〜C6−アルキルおよび／またはアリールであり; 
R3は直鎖状のまたは枝分かれしたC1〜C10−アルキレン、C6〜C10−アリーレン、−アルキルアリーレンまたは−アリールアルキレンであり;
Ｍは, Ｍｇ、Ca、 Al、 Sb、 Sn、 Ge、 Ti、 Zn、Fe、 Zr、 Ce、 Bi、 Sr、 Mn、 Li、 Na、Kおよび／またはプロトン化した窒素塩基であり;
mは１〜４であり；
nは1〜 4であり;
xは1〜 4である。］、
成分Ｃとしての２〜２０重量％の窒素含有相乗剤またはリン／窒素系難燃剤、
成分Ｄとしての５〜６０重量％の繊維状補強材料、
成分Ｅとしての２〜３０重量％のフィラー、
成分Ｆとしての０〜５重量％の有機または無機亜鉛化合物または種々の亜鉛化合物の混合物、
成分Ｇとしての０〜５重量％の慣用の添加物および加工助剤
を含有し、成分Ａ〜Ｇの全成分は常に１００重量％である、熱可塑性ポリアミド類をベースとするポリマー成形材料に関する。
【００１３】
ポリアミド類は好ましくはアミノ酸タイプおよび／またはジアミン−ジカルボン酸タイプのそれであり、そして成形材料は２種類以上のモノマーを共重合することによって得ることができるポリアミド類を含有するかまたは混合比が任意である二種類以上のポリアミド類の混合物を含む。
【００１４】
ポリアミド類は好ましくはポリアミド６、ポリアミド１２、部分芳香族のポリアミド類および／またはポリアミド６，６であり、そして成形材料は２種類以上のモノマーを共重合することによって得ることができるポリアミド類を含有するかまたは混合比が任意である二種類以上のポリアミド類の混合物を含む。
【００１５】
成分ＢのＲ１およびＲ２は好ましくは互いに同じかまたは異なり、直鎖状のまたは枝分かれしたＣ１ 〜Ｃ６ −アルキルおよび／またはフェニルである。
【００１６】
成分ＢのＲ１およびＲ２は好ましくは互いに同じかまたは異なり、メチル、エチル、ｎ−プロピル、イソプロピル、ｎ−ブチル、第三ブチル、ｎ−ペンチルおよび／またはフェニルである。
【００１７】
成分ＢのＲ３は好ましくはメチレン、エチレン、ｎ−プロピレン、イソプロピレン、ｎ−ブチレン、第三ブチレン、ｎ−ペンチレン、ｎ−オクチレンまたはｎ−ドデシレン；フェニレンまたはナフチレン；メチルフェニレン、エチルフェニレン、第三ブチルフェニレン、メチルナフチレン、エチルナフチレンまたは第三ブチルナフチレン；フェニルメチレン、フェニルエチレン、フェニルプロピレンまたはフェニルブチレンである。
【００１８】
成分ＢのＭは好ましくはＣａ、ＡｌまたはＺｎである。
【００１９】
成分Ｃは好ましくは式 (III) 〜 (VIII)
【００２０】
【化２】
2007070627.tif 000003
【００２１】
［式中、Ｒ５ 〜Ｒ７ が水素原子；水酸基またはＣ１ 〜Ｃ４ −ヒドロシキアルキル基で置換されていてもよいＣ１ 〜Ｃ８ −アルキル、Ｃ５ 〜Ｃ１６−シクロアルキルまたは−アルキルシクロアルキル基; Ｃ２ 〜Ｃ８ −アルケニル、Ｃ１ 〜Ｃ８ −アルコキシ、−アシル、または−アシルオキシ；Ｃ６ 〜Ｃ１２−アリールまたは−アリールアルキル；−ＯＲ８ および−Ｎ（Ｒ８ ）Ｒ９、並びにＮ−脂環式系またはＮ−芳香族系 であり、
Ｒ８ は水素原子；水酸基またはＣ１ 〜Ｃ４ −ヒドロキシアルキル基で置換されていてもよいＣ１ 〜Ｃ８ −アルキル、Ｃ５ 〜Ｃ１６−シクロアルキルまたは−アルキルシクロアルキル；Ｃ２ 〜Ｃ８ −アルケニル；またはＣ１ 〜Ｃ８ −アルコキシ、−アシルまたは−アシルオキシ；またはＣ６ 〜Ｃ１２−アリールまたは−アリールアルキルであり、
Ｒ９ 〜Ｒ１３ はＲ８または−Ｏ−Ｒ８ について規定した基であり、
ｍおよびｎは互いに無関係に１，２，３または４であり、
Ｘはトリアジン化合物(III) と付加物を形成し得る酸であるかまたはトリス（ヒドロキシエチル）イソシアヌレートと芳香族ポリカルボン酸とのオリゴマーエステルである。］
で表される窒素化合物である。
【００２２】
成分Ｃは好ましくはベンゾグアナミン、トリス（ヒドロキシエチル）イソシアヌレート、アラントイン、グリコールウリル、メラミン、メラミンシアヌレート、尿素シアヌレート、ジシアンジアミドおよび／またはグアニジンである。
【００２３】
成分Ｃは好ましくはメラミンの縮合体である。
【００２４】
メラミンの縮合体は好ましくはメレム、メラム、メロンおよび／またはそれらの更に高度に縮合された化合物である。
【００２５】
成分Ｃは好ましくはメラミンとポリリン酸との反応生成物および／またはメラミンの縮合体とポリリン酸との反応生成物、またはそれらの混合物である。
【００２６】
反応生成物は好ましくはジメラミンピロホスファート、メラミンポリホスファート、メレムポリホスファート、メラムポリホスファート、メロンポリホスファートおよび／またはこれらの種類の混合ポリ塩である。
【００２７】
反応生成物は式(NH4)y H3-yPO4 または (NH4PO3)zで表される窒素含有リン酸塩であり、その際にｙが１〜３でありそしてｚが１〜１０，０００である。
【００２８】
成分Ｃは好ましくはメラミンポリホスファートである。
【００２９】
成分Ｄは好ましくは炭素繊維、チタン酸カリウム繊維、アラミド繊維、天然繊維、ガラス繊維材料、ガラスマット、および／またはガラス繊維である。
【００３０】
ガラス繊維は好ましくは短いガラス繊維または連続したフィラメントストランド（ロービング）である。
【００３１】
成分Ｅは好ましくは非晶質シリカ、硫酸バリウム、炭酸マグネシウム、炭酸カルシウム、カオリン、二酸化チタン、粉末石英、マイカ、長石、珪灰石、珪酸塩および／またはタルクである。
【００３２】
成分Ｅは好ましくはタルクである。
【００３３】
成分Ｆは好ましくは酸化亜鉛、硼酸亜鉛、硫化亜鉛、ステアリン酸亜鉛および／またはモンタン酸亜鉛である。
【００３４】
成分Ｇは好ましくは添加物および加工助剤、例えば顔料、染料、ワックス、成核剤、潤滑剤、離型剤、可塑剤、光安定剤、他の安定剤、酸化防止剤、金属不活剤、帯電防止剤またはこのような添加物の混合物である。
【００３５】
本発明のポリマー成形材料は好ましくは３０〜７０重量％の成分Ａ、２〜２０重量％の成分Ｂ、２〜２０重量％の成分Ｃ、５〜６０重量％の成分Ｄ、２〜３０重量％の成分Ｅ、０〜５重量％の成分Ｆまたはその混合物、および０〜５重量％の成分Ｇまたはその混合物を含む。
【００３６】
本発明のポリマー成形材料は好ましくは３５〜６５重量％の成分Ａ、３〜１８重量％の成分Ｂ、３〜１８重量％の成分Ｃ、１０〜３５重量％の成分Ｄ、５〜２５重量％の成分Ｅ、０〜３重量％の成分Ｆまたはその混合物、および０〜３重量％の成分Ｇまたはその混合物を含む。
【００３７】
本発明のポリマー成形材料は好ましくは４０〜６０重量％の成分Ａ、４〜１５重量％の成分Ｂ、４〜１５重量％の成分Ｃ、１５〜３０重量％の成分Ｄ、６〜２０重量％の成分Ｅ、０〜２．５重量％の成分Ｆまたはその混合物、および０〜２．５重量％の成分Ｇまたはその混合物を含む。
【００３８】
本発明のポリマー成形材料は好ましくは４０〜６０重量％の成分Ａ、４〜１５重量％の成分Ｂ、４〜１５重量％の成分Ｃ、１５〜３０重量％の成分Ｄ、６〜２０重量％の成分Ｅ、０．１〜２．５重量％の成分Ｆまたはその混合物、および０．１〜２．５重量％の成分Ｇまたはその混合物を含む。
【００３９】
本発明は、請求項１〜２５のいずれか一つい記載のポリマー成形材料を製造する方法において、成分Ａ、Ｂ、Ｃおよび場合によってはＥおよびＦを二本スクリュー式押出機中で主供給または側部供給によって添加し、成分Ｄを別の側部供給によって添加することを特徴する、上記方法にも関する。
【００４０】
この方法は成分Ｂ、Ｃおよび場合によってはＥおよびＦの二種以上を二本スクリュー式押出機に添加する以前に物理的に混合するようにして行うことができる。
【００４１】
本発明は、請求項１〜２５のいずれか一つい記載のポリマー成形材料を成形体、フィルム、フィラメントおよび繊維の製造に用いる方法にも関する。
【００４２】
成形体は好ましくは電気工業で使用される。
【００４３】
成形体は好ましくはスイッチまたはスイッチ部材、接触器、回路ブレーカー、コイル巻型、プラグ、マルチポイントコネクター、フーズハウジング、および回路ブレーカーハウジングである。
【００４４】
驚くべきことに本発明者は、ポリアミド類、ホスフィナート類、窒素含有相乗剤またはリン／窒素系難燃剤、ガラス繊維およびタルクおよび場合によっては亜鉛化合物よりなる本発明の成形材料が改善されたグローワイヤ抵抗と同時に高い難燃性を示し、他方、ポリアミド類、ホスフィナート類およびリン／窒素系難燃剤、追加的にガラス繊維またはタルクおよび場合によっては亜鉛化合物だけを含有する成形材料は低い難燃性かまたは低いグローワイヤ抵抗しか示さないことを見出した。
【００４５】
成分Ａとして本発明の成形材料は例えばドイツ特許出願公開第１９９２０２７６号明細書に記載の３０〜７０重量％の熱可塑性ポリアミドを含有する。ポリアミド類は好ましくはアミノ酸タイプおよび／またはジアミン−ジカルボン酸タイプのそれである。ポリアミド類は好ましくはポリアミド６、ポリアミド１２、部分芳香族のポリアミド類および／またはポリアミド６，６である。しかしながらこの成形材料は２種類以上のモノマーを共重合することによって得ることができるポリアミド類を含有するかまたは混合比が任意である二種類以上のポリアミド類の混合物を含む。
【００４６】
プロトン化された窒素塩基は、好ましくはアンモニア、メラミン、トリエタノールアミンのプロトン化された塩基、特にＮＨ4+である。
【００４７】
国際特許出願公開第９７／３９０５３号明細書には適するホスフィナート類を開示しており、それらをここに記載したものとする。
【００４８】
特に有利なホスフィナート類はホスフィン酸アルミニウム、ホスフィン酸カルシウムおよびホスフィン酸亜鉛である。
【００４９】
メラミンの縮合体の例には、メレム、メラムまたはメロンまたはこれらの種類の更に高度な縮合度の化合物およびそれらの混合物があり、例えば国際特許出願公開第９６／１６９４８Ａ号明細書に記載されるような方法で製造できる。
【００５０】
リン／窒素系難燃剤は好ましくはメラミンとリン酸とのまたは縮合されたリン酸との反応生成物であるかまたはメラミンの縮合体とリン酸または縮合されたリン酸との反応生成物であるかまたは上記の生成物の混合物である。
【００５１】
リン酸または縮合されたリン酸の反応生成物はメラミンまたは縮合されたメラミン、例えばメラム、メレムまたはメロン等とリン酸との反応により生成される化合物である。これらの例には、ジメラミンピロホスファート、ジメラミンピロホスファート、メラミンホスファート、メラミンピロホスファート、メラミンポリホスファート、メラムポリホスファート、メロンポリホスファートおよびメレムポリホスファート、および／または国際特許出願公開第９８／３９３０６号明細書に記載される混合ポリ塩がある。
【００５２】
本発明の成形材料は成分Ｄとして５〜６０重量％の繊維状補強物質を含有している。有利な繊維状補強物質は炭素繊維、チタン酸カリウム繊維、アラミド繊維、天然繊維、ガラス繊維織物、ガラスマット、および特に好ましくはガラス繊維である。熱可塑性ポリアミドとの相容性を向上させるために、ガラス繊維は表面変性剤、例えばサイズ剤およびカップリング剤で処理されていてもよい。組み入れられるこれらのガラス繊維は短いガラス繊維の状態でもまたは連続したフィラメントストランド（ロービング）の状態でもよい。使用されるガラス繊維の直径は５〜２５μｍの範囲内にあり、完成射出成形体中においてのガラス繊維の平均粒子長さは０．１〜２ｍｍの範囲内にある。
【００５３】
本発明の成形材料は成分Ｅとして２〜３０重量％のフィラーを含有している。有利なフィラーは、非晶質シリカ、硫酸バリウム、炭酸マグネシウム、炭酸カルシウム、カオリン、二酸化チタン、粉末石英、マイカ、長石、珪灰石、珪酸塩、および特に好ましくはタルクである。タルクは、構造式が Mg3[(OH)2/Si4O10] または 3MgO・4SiO2・H2Oである水和化された珪酸マグネシウムである。タルクの種類次第でクロライト、ドロマイトおよび炭酸塩の各混合物を含有していてもよい。熱可塑性ポリアミドとの相容性を改善するために、タルクは表面コーティングされていてもよい。使用されるタルクの平均粒度は０．１〜４０μｍ、好ましくは０．５〜３０μｍ、特に好ましくは１〜２０μｍである。
【００５４】
ポリアミド成形材料中の成分Ａ、Ｂ、Ｃ、Ｄ、Ｅ、ＦおよびＧの量比は実質的に意図する用途分野に左右され、上述の通り広範囲で変動し得る。
【００５５】
上記の添加物および補強材料（成分Ｂ〜Ｇ）は非常に広範囲の方法段階でプラスチック中に導入することができる。例えばポリアミド類の場合には、ポリマー溶融物中に添加物および補強材料は重合／重縮合工程の既に始めにまたは最後にあるいは後続の段階で慣用の押出機またはニーダー中で導入混合することができる。成分Ｂ〜Ｇは個別にまたは適当な予備混合物によって添加してもよい。成分Ａとして、例えば粉砕によって得られる粉末状ポリアミドを使用することも可能でありそして別の加工段階の前に適宜に成分Ｂ〜Ｇとブレンドすることも可能である。添加物および補強材料を後で始めて添加する加工方法もある。このやり方は、顔料マスターバッチ、または適当な添加物質が適当なキャリヤー物質中に含まれている添加物マスターバッチを使用する時に特に採用される。特に粉末状添加物をドラム式ミキサー中で適用して、乾燥工程からの熱を保持していてもよいペレット状ポリマーを得ることも可能とする。
【００５６】
上記の添加物および補強材料（成分Ｂ〜Ｇ）は特にペレット、フレーク、繊維、微細粒状物、粉末および／または超微粉砕物の状態で存在していてもよい。
【００５７】
成分ＢおよびＣは好ましくは固体の物理的混合物の状態で、溶融混合物として、
圧縮物として、押出成形物としてまたはマスターバッチの状態で添加される。上記の成分Ｅおよび／またはＦおよび場合によってはＧは場合によってはかゝる混合物中に予めに混入していてもよい。
【００５８】
本発明は、本発明のポリアミド成形材料から製造される成形体、フィルム、フィラメントおよび繊維、好ましくは電気工業で使用される成形体、例えばスイッチまたはスイッチ部材、接触器、回路ブレーカー、コイル巻型、プラグ、マルチポイントコネクター、ヒューズハウジング、および回路ブレーカーハウジング等にも関する。
【００５９】
実施例：
１．使用した成分：
成分Ａ：ポリアミド６，６ペレット（Ultramid（Ｒ）A 3、無色、製造元： BASF AG、ドイツ国）
成分Ｂ：ジエチルホスフィン酸アルミニウム、粉末（以降、DEPALと称する）
成分Ｃ：ポリリン酸メラミン、粉末（以降、ＭＰＰと称する）(Melapur（Ｒ） 200、製造元：Ciba Melapur、 スイス国)。
【００６０】
成分Ｄ：ガラス繊維（Vetrotex（Ｒ）EC10 4.5 mm 983、製造元： St. Gobain Vetrotex、フランス国）。
【００６１】
成分Ｅ／１：粉末タルク（Jetfine 3 C A、製造元：Luzenac Europe、フランス国）。
【００６２】
成分Ｅ／２：粉末タルク（Luzenac 1445、Luzenac Europe、フランス国）。
【００６３】
成分Ｆ：硼酸亜鉛粉末（Firebrake（Ｒ）500、製造元：U.S. Borax、米国）
２．難燃性でグローワイヤ抵抗のあるプラスチック成形材料の製造、加工および試験
成形材料を回転する二軸スクリュー式押出機(Leistritz ＺＳＫ ２７／４４Ｄ)において、メインホッパーの２８０℃から押出機ダイの２５５℃に下がる温度プロフィールで、２５０回転／分のスクリュー回転速度および２０ｋｇ／時の処理量で製造する。この条件の元でダイの所で約２８０℃の溶融温度が得られた。成分Ａ（ペレット状のＰＡ６．６）をメインホッパーによって添加し、粉末成分のＢ、Ｃ、ＥおよびＦは第一の側部供給装置によって添加しそして成分Ｄ（ガラス繊維）は第二の側部供給装置によって添加した。成分Ｂ、Ｃ、ＥおよびＦの複数を実験混合物中に添加する場合には、これらは添加前にタンブルミキサー中で物理的に混合し、次いで適宜に添加した。加工される成分の比は表に記載した通りである。均一化された紐状のポリマー押出成形物を引出し、水浴中で冷却しそして次にペレット化する。
【００６４】
十分に乾燥した後に成形材料を射出成形機（（Ｒ）Aarburg 320C Allrounder）で供給時の２７０℃からノズルの所での３００℃までのシリンダー設定温度でそして８０℃の型温度で加工して試験体を得、難燃性についてはＵＬ９４垂直試験によっておよびＩＥＣ 60695-2-13 規準によってグローワイヤ抵抗について試験しそして分類した。ＵＬ９４試験よる試験のために、試験体の寸法は１２７ｍｍ×１２．７ｍｍ×０．８ｍｍまたは１２７ｍｍ×１２．７ｍｍ×１．６ｍｍでありそしてグローワイヤ抵抗試験のために製造した試験体の寸法は６０ｍｍ×６０ｍｍ×１ｍｍまたは６０ｍｍ×６０ｍｍ×２ｍｍであった。
【００６５】
難燃性はＵＬ９４垂直試験によて測定した(Underwriters Laboratories Inc.、安全基準、装置および器具の部材のための合成樹脂材料の難燃性の試験、ISBN 0-7629-0082-2)。この試験は燃焼挙動を評価するために電気工業分野および電子応用技術分野で広く使用されており、露出状態の炎に外部発火源を曝して被試験物質を等級分類する。試験体の後燃焼時間、後赤熱燃焼挙動および滴り挙動を評価した。難燃性合成樹脂がＶ−０に分類される場合は、以下の基準に適合するべきである：即ち、５個の試験体のセットについて、規定の高さの露出状態の炎を用いて１０秒づつ２回曝した後で１０秒より長い後燃焼時間を示す試験体がない。５個の試験体に対しての１０回炎に曝した場合の後燃焼時間の合計が５０秒より長くない。更に適合すべき他の判断基準は、燃焼滴り物がなく、試験体が完全には燃え尽きず、そして各試験体についての後燃焼時間および後赤熱燃焼時間の合計が３０秒より長くないことである。Ｖ−１への分類には個々の後燃焼時間が３０秒より長くいことおよび５個の試験体に対しての１０回の炎に曝した場合の後燃焼時間の合計が２５０秒より長くないことが要求される。適合すべき別の基準は、燃焼滴り物がなく、試験体が完全には燃え尽きず、各試験体についての後燃焼時間および後赤熱燃焼時間の合計が６０秒より長くないことである。燃焼滴り物が生じるが、他の判定基準はＶ−１類の分類に適合する物質がＶ−２類に分類される。上記の分類に適合しない場合には、評価はｎ．ｃ．（＝Ｖ−０、Ｖ−１またはＶ−２に分類できず）である。Ｖ−０類への分類は高い難燃性に相当し、電気工業分野で多くの用途で要求されている。
【００６６】
グローワイヤ抵抗はＩＥＣ６０６９５−２−１３をベースとして測定した。この試験ではＧＷＩＴとして知られる値を測定する。ＧＷＩＴはグローワイヤ着火温度であり、所定の厚さの３つの試験体での試験で引火が生じるグローワイヤ先端温度よりも２５Ｋ（９００℃〜９６０℃の試験温度では３０Ｋ）だけ高い温度である。ここで引火とは５秒より長く持続する炎が生じたことを意味する。この試験も電気工業および電子用途分野において重要である。何故ならば、欠陥、例えばショートまたは過負荷の成り行き次第で、電子製品のモジュールによって達する温度が電導体の直ぐ近辺のモジュールを着火させるのに十分な高さである恐れがあるからである。この挙動はグローワイヤ試験で表現される。特に監視されていない家庭用装置および０．２Ａより高い電流については、“家庭用装置規準”ＩＥＣ  ６０３３５−１のパート３０“耐熱および耐炎性”は例えば少なくとも７７５℃の、ＩＥＣ  ６０６９５−２−１３に従うＧＷＩＴが要求されている。
【００６７】
比較のために、同じ条件（温度プログラム、スクリュー形状、射出成形パラメーター等）を各シリーズの全ての実験のために使用した。試験の前に試験体は２３℃、５０％の相対湿度で１週間貯蔵した。
【００６８】
表１はポリアミド６．６（成分Ａ）、場合によってはジエチルホスフィン酸アルミニウム（ＤＥＰＡＬ：成分Ｂ）、場合によってはリン／窒素系難燃剤のメラミンポリホスファート（ＭＰＰ：成分Ｃ）および場合によっては硼酸亜鉛（成分Ｆ）をベースとするポリアミド成形材料の比較例を示す。これらの成形材料はガラス繊維（成分Ｄ）またはタルク（成分Ｅ１あるいはＥ２）またはガラス繊維とタルクの組合せを含有しているが、成分Ｂ、ＣまたはＦを含有していない。全ての量は重量％で示す。
【００６９】
本発明のポリアミド成形材料を製造した本発明の実施例（成分Ｄと成分Ｅ１あるいは成分Ｅ２の組合せに同時に成分Ｂ、ＣおよびＦを添加）の結果を表２に掲載した。全ての量は重量％として示してある。難燃剤を添加してないポリアミドは予想した通り、弱い難燃性および低いグローワイヤ抵抗を有している（比較例１〜５参照）。比較例６〜８からは、ガラス繊維またはタルクを難燃剤含有のポリアミド成形材料において単独で使用した時に、結果は良好な難燃性（ＵＬ９４垂直試験でＶ−Ｏの類）と不十分なグローワイヤ抵抗（７５０℃のＧＷＩＴ）かまたは不十分な難燃性（ＵＬ９４垂直試験でＶ−１の類）と十分なグローワイヤ抵抗（７７５℃のＧＷＩＴ）である。
【００７０】
本発明の実施例Ａ１およびＡ２から、ポリアミド成形材料におけるガラス繊維とタルクの組合せ物が一定の総添加量の難燃剤（成分ＢおよびＣ）にて高い難燃性（ＵＬ９４垂直試験でＶ−Ｏの類）だけでなく高いグローワイヤ抵抗（７７５℃以上のＧＷＩＴ）も達成することが判る。このことは、ある種の同じポリアミド成形材料（本発明の実施例Ａ１およびＡ２）が、比較例６、７または８のポリアミド成形材料を用いた時に可能であるよりも広い範囲の用途に使用できることを意味している。
【００７１】
表１：
比較例（実験シリーズ１）：ＰＡ６．６（成分Ａ）、場合によってはジエチルホスフィン酸アルミニウム（ＤＥＰＡＬ：成分Ｂ）、場合によってはリン／窒素系難燃剤のメラミンポリホスファート（ＭＰＰ：成分Ｃ）および場合によっては硼酸亜鉛（成分Ｅ）をベースとするポリアミド成形材料。このものはガラス繊維（成分Ｄ）またはタルク（成分Ｅ１あるいはＥ２）またはガラス繊維とタルクとの組合せを含有しているが、成分Ｂ、ＣまたはＦを含有していない。
【００７２】
【表１】
2007070627.tif 000004
【００７３】
表２：
本発明の実施例：ＰＡ６．６（成分Ａ）、ジエチルホスフィン酸アルミニウム（ＤＥＰＡＬ：成分Ｂ）、リン／窒素系難燃剤のメラミンポリホスファート（ＭＰＰ：成分Ｃ）および硼酸亜鉛（成分Ｆ）をベースとするポリアミド成形材料。これらの成形材料はガラス繊維成分Ｄ）だけでなくタルク（成分Ｅ１あるいはＥ２）も含有している。
【００７４】
【表２】
2007070627.tif 000005